【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
第１の種類のポリオレフィンブロックと、少なくとも１種類の第２のポリマーブロックとを含むブロック共重合体の調製方法において、
Ａ）触媒系を使用して少なくとも１種類のオレフィンモノマーを重合し、少なくとも１つの鎖末端上に典型金属を含む第１のポリオレフィンブロックを得る工程であって、前記触媒系が、
ｉ）元素のＩＵＰＡＣ周期表の第３族〜第１０族に由来する金属を含む、金属触媒又は金属触媒前駆体と、
ｉｉ）少なくとも１種類の連鎖移動剤と、
ｉｉｉ）任意選択で共触媒と
を含む、工程；
Ｂ）工程Ａ）で得られた少なくとも１つの鎖末端上に典型金属を含む前記第１のポリオレフィンブロックを、少なくとも１種類の酸化剤と反応させ、その後に、少なくとも１種類の金属置換剤と反応させて、少なくとも１つの官能化された鎖末端を含む第１のポリオレフィンブロックを得る工程；及び
Ｃ）前記第１のポリオレフィンブロック上に少なくとも１つの第２のポリマーブロックを形成する工程であって、前記ブロック共重合体を得るために、開始剤として、工程Ｂ）で得られた前記第１のポリオレフィンブロックの前記官能化された鎖末端が用いられ、かつ、前記第１のポリマーブロックの少なくとも１つの鎖末端に第２のポリマーブロックを付加するために、エステル交換反応が行われる、工程
を含む方法。
【請求項２】
ブロック共重合体を得る工程Ｃ）が、少なくとも１種類の環状モノマーを使用するＲＯＰによって行われる、請求項１に記載の方法。
【請求項３】
ブロック共重合体を得る工程Ｃ）が、少なくとも１種類の第２のポリマーのカルボニル基含有官能基において、少なくとも１つのエステル交換反応によって行われるか、あるいは、ブロック共重合体を得る工程Ｃ）が、少なくとも１つのカルボン酸エステル又は炭酸エステル官能基を含む少なくとも１種類の第２のポリマーのエステル交換反応によって行われる、請求項１に記載の方法。
【請求項４】
ブロック共重合体を得る工程Ｃ）が、少なくとも１種類の環状モノマーを使用するＲＯＰと、少なくとも１種類の第２のポリマーのカルボニル基含有官能基における少なくとも１つのエステル交換反応との組合せによって行われる、請求項１に記載の方法。
【請求項５】
工程Ｃ）の間に、前記ＲＯＰ又はエステル交換反応のための触媒が用いられる、請求項２から４のいずれか一項に記載の方法。
【請求項６】
工程Ａ）で用いられる前記金属触媒又は金属触媒前駆体が、元素のＩＵＰＡＣ周期表の第３族〜第８族に由来する金属を含むか、及び／又は、工程Ａ）で用いられる前記金属触媒又は金属触媒前駆体が、Ｔｉ、Ｚｒ、Ｈｆ、Ｖ、Ｃｒ、Ｆｅ、Ｃｏ、Ｎｉ、Ｐｄからなる群より選択される金属を含む、請求項１から５のいずれか一項に記載の方法。
【請求項７】
前記共触媒が、ＭＡＯ、ＤＭＡＯ、ＭＭＡＯ、ＳＭＡＯ、フッ化アリールボラン、又はフッ化アリールボラートからなる群より選択される、請求項１から６のいずれか一項に記載の方法。
【請求項８】
工程Ａ）で用いられる前記少なくとも１つのオレフィンモノマーが、エチレン、プロピレン、１−ブテン、４−メチル−１−ペンテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−シクロペンテン、シクロヘキセン、ノルボルネン、エチリデン−ノルボルネン、及びビニリデン−ノルボルネン、並びにそれらの１つ以上の組合せからなる群より選択される、請求項１から７のいずれか一項に記載の方法。
【請求項９】
工程Ｃ）におけるＲＯＰの間に用いられる前記環状モノマーが、ラクトン、ラクチド、環状オリゴエステル、エポキシド、アジリジン、エポキシド及び／又はアジリジンとＣＯ２との組合せ、環状無水物、エポキシド及び／又はアジリジンと環状無水物との組合せ、エポキシド及び／又はアジリジンとＣＯ２と環状無水物との組合せ、環状Ｎ−カルボキシ無水物、環状カーボネート、ラクタム及びそれらの１つ以上の組合せからなる群より選択される極性モノマーである、請求項２、４及び５から８のいずれか一項に記載の方法。
【請求項１０】
工程Ｃ）におけるＲＯＰの間に用いられる前記環状モノマーが、その環内にカルボニル基含有官能基と少なくとも１０個の連続した炭素原子とを含む環状モノマーである、請求項２、４及び５から８のいずれか一項に記載の方法。
【請求項１１】
前記少なくとも１種類の第２のポリマーブロックが、ポリエステル、ポリカーボネート、ポリアミド、ポリウレタン、ポリ尿素、ランダム又はブロックポリ（カーボネート−エステル）、ポリ（カーボネート−エーテル）、ポリ（エステル−エーテル）、ポリ（カーボネート−エーテル−エステル）、ポリ（エステル−アミド）、ポリ（エステル−エーテル−アミド）、ポリ（カーボネート−アミド）、ポリ（カーボネート−エーテル−アミド）、ポリ（エステル−ウレタン）、ポリ（エステル−エーテル−ウレタン）、ポリ（カーボネート−ウレタン）、ポリ（カーボネート−エーテル−ウレタン）、ポリ（エステル−尿素）、ポリ（エステル−エーテル−尿素）、ポリ（カーボネート−尿素）、ポリ（カーボネート−エーテル−尿素）、ポリ（エーテル−アミド）、ポリ（アミド−ウレタン）、ポリ（アミド−尿素）、ポリ（ウレタン−尿素）からなる群より選択される、請求項３から８のいずれか一項に記載の方法。
【請求項１２】
前記連鎖移動剤が、典型金属ヒドロカルビル又は典型金属ヒドリドである、請求項１から１１のいずれか一項に記載の方法。
【請求項１３】
前記連鎖移動剤が、トリアルキルホウ素、ジアルキルホウ素ハライド、ジアルキルホウ素ヒドリド、ジアリールホウ素ヒドリド、ジアルキルホウ素アルコキシド、ジアルキルホウ素アリールオキシド、ジアルキルホウ素アミド、ジアルキルホウ素チオラート、ジアルキルホウ素カルボキシレート、ジアルキルホウ素ホスフィド、ジアルキルホウ素メルカプタナート、ジアルキルホウ素シロキシド、ジアルキルホウ素スタンナート、アルキルホウ素ジアルコキシド、アルキルホウ素ジアリールオキシド、アルキルホウ素ジカルボキシレート、アルキルホウ素ジホスフィド、アルキルホウ素ジメルカプタナート、アルキルホウ素ジシロキシド、アルキルホウ素ジスタンナート、ホウ素ヒドリドジアルコキシド、ホウ素ヒドリドジアリールオキシド、ホウ素ヒドリドジアミド、ホウ素ヒドリドジカルボキシレート、ホウ素ヒドリドジホスフィド、ホウ素ヒドリドジメルカプタナート、ホウ素ヒドリドジシロキシド、ホウ素ヒドリドジスタンナート、トリアルキルアルミニウム、ジアルキルアルミニウムハライド、ジアルキルアルミニウムヒドリド、ジアルキルアルミニウムアルコキシド、ジアルキルアルミニウムアリールオキシド、ジアルキルアルミニウムアミド、ジアルキルアルミニウムチオラート、ジアルキルアルミニウムカルボキシレート、ジアルキルアルミニウムホスフィド、ジアルキルアルミニウムメルカプタナート、ジアルキルアルミニウムシロキシド、ジアルキルアルミニウムスタンナート、アルキルアルミニウムジアルコキシド、アルキルアルミニウムジアリールオキシド、アルキルアルミニウムジカルボキシレート、アルキルアルミニウムジホスフィド、アルキルアルミニウムジメルカプタナート、アルキルアルミニウムジシロキシド、アルキルアルミニウムジスタンナート、アルミニウムヒドリドジアルコキシド、アルミニウムヒドリドジアリールオキシド、アルミニウムヒドリドジアミド、アルミニウムヒドリドジカルボキシレート、アルミニウムヒドリドジホスフィド、アルミニウムヒドリドジメルカプタナート、アルミニウムヒドリドジシロキシド、アルミニウムヒドリドジスタンナート、トリアルキルガリウム、ジアルキルガリウムハライド、ジアルキルガリウムヒドリド、ジアルキルガリウムアルコキシド、ジアルキルガリウムアリールオキシド、ジアルキルガリウムアミド、ジアルキルガリウムチオラート、ジアルキルガリウムカルボキシレート、ジアルキルガリウムホスフィド、ジアルキルガリウムメルカプタナート、ジアルキルガリウムシロキシド、ジアルキルガリウムスタンナート、ジアルキルマグネシウム、ジアリールマグネシウム、アルキルマグネシウムハライド、アルキルマグネシウムヒドリド、アルキルマグネシウムアルコキシド、アルキルマグネシウムアリールオキシド、アルキルマグネシウムアミド、アルキルマグネシウムチオラート、アルキルマグネシウムカルボキシレート、アルキルマグネシウムホスフィド、アルキルマグネシウムメルカプタナート、アルキルマグネシウムシロキシド、アルキルマグネシウムスタンナート、ジアルキルカルシウム、アルキルカルシウムハライド、アルキルカルシウムヒドリド、アルキルカルシウムアルコキシド、アルキルカルシウムアリールオキシド、アルキルカルシウムアミド、アルキルカルシウムチオラート、アルキルカルシウムカルボキシレート、アルキルカルシウムホスフィド、アルキルカルシウムメルカプタナート、アルキルカルシウムシロキシド、アルキルカルシウムスタンナート、ジアルキル亜鉛、アルキル亜鉛ハライド、アルキル亜鉛ヒドリド、アルキル亜鉛アルコキシド、アルキル亜鉛アリールオキシド、アルキル亜鉛アミド、アルキル亜鉛チオラート、アルキル亜鉛カルボキシレート、アルキル亜鉛ホスフィド、アルキル亜鉛メルカプタナート、アルキル亜鉛シロキシド、アルキル亜鉛スタンナート、及びそれらの１つ以上の組合せからなる群より選択される、請求項１２に記載の方法。
【請求項１４】
工程Ｂ）における前記少なくとも１つの酸化剤が、Ｏ２、ＣＯ、Ｏ３、ＣＯ２、ＣＳ２、ＣＯＳ、Ｒ２ＮＣＯ、Ｒ２ＮＣＳ、Ｒ２ＮＣＮＲ１、ＣＨ２＝Ｃ（Ｒ２）Ｃ（＝Ｏ）ＯＲ３、ＣＨ２＝Ｃ（Ｒ２）（Ｃ＝Ｏ）Ｎ（Ｒ３）Ｒ４、ＣＨ２＝Ｃ（Ｒ２）Ｐ（＝Ｏ）（ＯＲ３）ＯＲ４、Ｎ２Ｏ、Ｒ２ＣＮ、Ｒ２ＮＣ、エポキシド、アジリジン、環状無水物、Ｒ３Ｒ４Ｃ＝ＮＲ２、ＳＯ３、及びＲ２Ｃ（＝Ｏ）Ｒ３、又はＮＨ３とＮａＣｌＯの組合せ、又はＨ２Ｏ２とＮａＯＨの組合せからなる群より選択され、式中、Ｒ２、Ｒ３、Ｒ４、Ｒ５及びＲ６は、各々、水素、若しくは、ＳｉＲ７３、ＳｎＲ７３又はＣ１〜Ｃ１６ヒドロカルビルから独立して選択されここで、各Ｒ７は、ヒドリド、ハライド又はＣ１〜Ｃ１６ヒドロカルビルから独立して選択される、請求項１から１３のいずれか一項に記載の方法。
【請求項１５】
請求項１から１４のいずれか一項に記載の方法によって得られる、ブロック共重合体。
【手続補正２】
【補正対象書類名】明細書
【補正対象項目名】０３３１
【補正方法】変更
【補正の内容】
【０３３１】
サイズ排除クロマトグラフィー（ＳＥＣ）。ｋｇ／ｍｏｌ単位の分子量及びＤを、高速ＧＰＣ（Ｆｒｅｅｓｌａｔｅ社、米国サニーベール所在）を使用して１６０℃で行われた、高温サイズ排除クロマトグラフィーによって決定した。検出：ＩＲ４（ＰｏｌｙｍｅｒＣｈａｒ社、スペイン国バレンシア所在）。カラムセット：３つのＰｏｌｙｍｅｒ  Ｌａｂｏｒａｔｏｒｉｅｓ  １３μｍ  ＰＬｇｅｌ  Ｏｌｅｘｉｓ、３００×７．５ｍｍ。１，２，４−トリクロロベンゼン（ＴＣＢ）を溶離液として、１ｍＬ・分−１の流量で使用した。ＴＣＢを、使用前に新たに蒸留した。分子量及び対応するＤを、狭いポリエチレン標準物質（ＰＳＳ社、ドイツ国マインツ所在）に対するＨＴ  ＳＥＣ解析から算出した。ブロック共重合体のサイズ排除クロマトグラフィー（ＳＥＣ）を、連続した３つのＰＬｇｅｌ  Ｏｌｅｘｉｓ（３００×７．５ｍｍ、Ｐｏｌｙｍｅｒ  Ｌａｂｏｒａｔｏｒｉｅｓ社）カラムを備えたＰｏｌｙｍｅｒ  Ｌａｂｏｒａｔｏｒｉｅｓ  ＰＬＸＴ−２０  Ｒａｐｉｄ  ＧＰＣ  Ｐｏｌｙｍｅｒ  Ａｎａｌｙｓｉｓ  Ｓｙｓｔｅｍ（屈折率検出器および粘度検出器）において、１６０℃で行った。１，２，４−トリクロロベンゼンを溶離液として、１ｍＬ・分−１の流量で使用した。分子量を、ポリエチレン標準物質（Ｐｏｌｙｍｅｒ  Ｌａｂｏｒａｔｏｒｉｅｓ社）に対して算出した。Ｐｏｌｙｍｅｒ  Ｌａｂｏｒａｔｏｒｉｅｓ  ＰＬ  ＸＴ−２２０ロボット試料取り扱いシステム（ｒｏｂｏｔｉｃ  ｓａｍｐｌｅ  ｈａｎｄｌｉｎｇ  ｓｙｓｔｅｍ）を、オートサンプラとして使用した。
他の実施形態
１．第１の種類のポリオレフィンブロックと、少なくとも１種類の第２のポリマーブロックとを含むブロック共重合体の調製方法において、
Ａ）触媒系を使用して少なくとも１種類のオレフィンモノマーを重合し、少なくとも１つの鎖末端上に典型金属を含む第１のポリオレフィンブロックを得る工程であって、該触媒系が、
ｉ）元素のＩＵＰＡＣ周期表の第３族〜第１０族に由来する金属を含む、金属触媒又は金属触媒前駆体と、
ｉｉ）少なくとも１種類の連鎖移動剤と、
ｉｉｉ）必要に応じて共触媒と
を含む、工程；
Ｂ）工程Ａ）で得られた少なくとも１つの鎖末端上に典型金属を含む前記第１のポリオレフィンブロックを、少なくとも１種類の酸化剤と反応させ、その後に、少なくとも１種類の金属置換剤と反応させて、少なくとも１つの官能化された鎖末端を含む第１のポリオレフィンブロックを得る工程；及び
Ｃ）前記第１のポリオレフィンブロック上に少なくとも１つの第２のポリマーブロックを形成する工程であって、前記ブロック共重合体を得るために、開始剤として、工程Ｂ）で得られた前記第１のポリオレフィンブロックの前記官能化された鎖末端が用いられ、かつ、前記第１のポリマーブロックの少なくとも１つの鎖末端に第２のポリマーブロックを付加するために、エステル交換反応が行われる、工程
を含む、方法。
２．ブロック共重合体を得る工程Ｃ）が、少なくとも１種類の環状モノマーを使用するＲＯＰによって行われることを特徴とする、請求項１に記載の方法。
３．ブロック共重合体を得る工程Ｃ）が、少なくとも１種類の第２のポリマーのカルボニル基含有官能基において、少なくとも１つのエステル交換反応によって行われるか、あるいは、ブロック共重合体を得る工程Ｃ）が、少なくとも１つのカルボン酸エステル又は炭酸エステル官能基を含む少なくとも１種類の第２のポリマーのエステル交換反応によって行われることを特徴とする、請求項１に記載の方法。
４．ブロック共重合体を得る工程Ｃ）が、少なくとも１種類の環状モノマーを使用するＲＯＰと、少なくとも１種類の第２のポリマーのカルボニル基含有官能基における少なくとも１つのエステル交換反応との組合せによって行われることを特徴とする、請求項１に記載の方法。
５．工程Ｃ）の間に、前記ＲＯＰ又はエステル交換反応のための触媒が用いられることを特徴とする、請求項２から４のいずれか一項に記載の方法。
６．工程Ａ）で用いられる前記金属触媒又は金属触媒前駆体が、元素のＩＵＰＡＣ周期表の第３族〜第８族、好ましくは第３族〜第６族、さらに好ましくは第３族〜第４族に由来する金属を含むか、及び／又は、工程Ａ）で用いられる前記金属触媒又は金属触媒前駆体が、Ｔｉ、Ｚｒ、Ｈｆ、Ｖ、Ｃｒ、Ｆｅ、Ｃｏ、Ｎｉ、Ｐｄからなる群より選択される金属、好ましくはＴｉ、Ｚｒ又はＨｆを含むことを特徴とする、請求項１から５のいずれか一項に記載の方法。
７．前記共触媒が、ＭＡＯ、ＤＭＡＯ、ＭＭＡＯ、ＳＭＡＯ、フッ化アリールボラン、又はフッ化アリールボラートからなる群より選択されることを特徴とする、請求項１から６のいずれか一項に記載の方法。
８．工程Ａ）で用いられる前記少なくとも１つのオレフィンモノマーが、エチレン、プロピレン、１−ブテン、４−メチル−１−ペンテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−シクロペンテン、シクロヘキセン、ノルボルネン、エチリデン−ノルボルネン、及びビニリデン−ノルボルネン、並びにそれらの１つ以上の組合せからなる群より選択されることを特徴とする、請求項１から７のいずれか一項に記載の方法。
９．工程Ｃ）におけるＲＯＰの間に用いられる前記環状モノマーが、ラクトン、ラクチド、環状オリゴエステル（例えばジ−エステル、トリ−エステル、テトラ−エステル、ペンタ−エステル又はより高次のオリゴエステル）、エポキシド、アジリジン、エポキシド及び／又はアジリジンとＣＯ２との組合せ、環状無水物、エポキシド及び／又はアジリジンと環状無水物との組合せ、エポキシド及び／又はアジリジンとＣＯ２と環状無水物との組合せ、環状Ｎ−カルボキシ無水物、環状カーボネート、ラクタム及びそれらの１つ以上の組合せからなる群より選択される極性モノマーであることを特徴とする、請求項２、４及び５から８のいずれか一項に記載の方法。
１０．工程Ｃ）におけるＲＯＰの間に用いられる前記環状モノマーが、その環内にカルボニル基含有官能基と少なくとも１０個の連続した炭素原子とを含む環状モノマーであり、好ましくは、環状エステル、環状カーボネート、環状アミド、環状ウレタン及び環状尿素、又はそれらの１つ以上の組合せからなる群より選択されることを特徴とする、請求項２、４及び５から８のいずれか一項に記載の方法。
１１．少なくともカルボン酸又は炭酸エステル官能基若しくはカルボニル基含有官能基を含む、前記第２のポリマーブロックが、ポリエステル、ポリカーボネート、ポリアミド、ポリウレタン、ポリ尿素、ランダム又はブロックポリ（カーボネート−エステル）、ポリ（カーボネート−エーテル）、ポリ（エステル−エーテル）、ポリ（カーボネート−エーテル−エステル）、ポリ（エステル−アミド）、ポリ（エステル−エーテル−アミド）、ポリ（カーボネート−アミド）、ポリ（カーボネート−エーテル−アミド）、ポリ（エステル−ウレタン）、ポリ（エステル−エーテル−ウレタン）、ポリ（カーボネート−ウレタン）、ポリ（カーボネート−エーテル−ウレタン）、ポリ（エステル−尿素）、ポリ（エステル−エーテル−尿素）、ポリ（カーボネート−尿素）、ポリ（カーボネート−エーテル−尿素）、ポリ（エーテル−アミド）、ポリ（アミド−ウレタン）、ポリ（アミド−尿素）、ポリ（ウレタン−尿素）からなる群より選択されることを特徴とする、請求項３から８のいずれか一項に記載の方法。
１２．前記連鎖移動剤が、典型金属ヒドロカルビル又は典型金属ヒドリドであり、好ましくは、ヒドロカルビルアルミニウム、ヒドロカルビルマグネシウム、ヒドロカルビル亜鉛、ヒドロカルビルガリウム、ヒドロカルビルホウ素、ヒドロカルビルカルシウム、アルミニウムヒドリド、マグネシウムヒドリド、亜鉛ヒドリド、ガリウムヒドリド、ホウ素ヒドリド、カルシウムヒドリド及びそれらの１つ以上の組合せからなる群より選択されることを特徴とする、請求項１から１１のいずれか一項に記載の方法。
１３．前記連鎖移動剤が、トリアルキルホウ素、ジアルキルホウ素ハライド、ジアルキルホウ素ヒドリド、ジアリールホウ素ヒドリド、ジアルキルホウ素アルコキシド、ジアルキルホウ素アリールオキシド、ジアルキルホウ素アミド、ジアルキルホウ素チオラート、ジアルキルホウ素カルボキシレート、ジアルキルホウ素ホスフィド、ジアルキルホウ素メルカプタナート、ジアルキルホウ素シロキシド、ジアルキルホウ素スタンナート、アルキルホウ素ジアルコキシド、アルキルホウ素ジアリールオキシド、アルキルホウ素ジカルボキシレート、アルキルホウ素ジホスフィド、アルキルホウ素ジメルカプタナート、アルキルホウ素ジシロキシド、アルキルホウ素ジスタンナート、ホウ素ヒドリドジアルコキシド、ホウ素ヒドリドジアリールオキシド、ホウ素ヒドリドジアミド、ホウ素ヒドリドジカルボキシレート、ホウ素ヒドリドジホスフィド、ホウ素ヒドリドジメルカプタナート、ホウ素ヒドリドジシロキシド、ホウ素ヒドリドジスタンナート、トリアルキルアルミニウム、ジアルキルアルミニウムハライド、ジアルキルアルミニウムヒドリド、ジアルキルアルミニウムアルコキシド、ジアルキルアルミニウムアリールオキシド、ジアルキルアルミニウムアミド、ジアルキルアルミニウムチオラート、ジアルキルアルミニウムカルボキシレート、ジアルキルアルミニウムホスフィド、ジアルキルアルミニウムメルカプタナート、ジアルキルアルミニウムシロキシド、ジアルキルアルミニウムスタンナート、アルキルアルミニウムジアルコキシド、アルキルアルミニウムジアリールオキシド、アルキルアルミニウムジカルボキシレート、アルキルアルミニウムジホスフィド、アルキルアルミニウムジメルカプタナート、アルキルアルミニウムジシロキシド、アルキルアルミニウムジスタンナート、アルミニウムヒドリドジアルコキシド、アルミニウムヒドリドジアリールオキシド、アルミニウムヒドリドジアミド、アルミニウムヒドリドジカルボキシレート、アルミニウムヒドリドジホスフィド、アルミニウムヒドリドジメルカプタナート、アルミニウムヒドリドジシロキシド、アルミニウムヒドリドジスタンナート、トリアルキルガリウム、ジアルキルガリウムハライド、ジアルキルガリウムヒドリド、ジアルキルガリウムアルコキシド、ジアルキルガリウムアリールオキシド、ジアルキルガリウムアミド、ジアルキルガリウムチオラート、ジアルキルガリウムカルボキシレート、ジアルキルガリウムホスフィド、ジアルキルガリウムメルカプタナート、ジアルキルガリウムシロキシド、ジアルキルガリウムスタンナート、ジアルキルマグネシウム、ジアリールマグネシウム、アルキルマグネシウムハライド、アルキルマグネシウムヒドリド、アルキルマグネシウムアルコキシド、アルキルマグネシウムアリールオキシド、アルキルマグネシウムアミド、アルキルマグネシウムチオラート、アルキルマグネシウムカルボキシレート、アルキルマグネシウムホスフィド、アルキルマグネシウムメルカプタナート、アルキルマグネシウムシロキシド、アルキルマグネシウムスタンナート、ジアルキルカルシウム、アルキルカルシウムハライド、アルキルカルシウムヒドリド、アルキルカルシウムアルコキシド、アルキルカルシウムアリールオキシド、アルキルカルシウムアミド、アルキルカルシウムチオラート、アルキルカルシウムカルボキシレート、アルキルカルシウムホスフィド、アルキルカルシウムメルカプタナート、アルキルカルシウムシロキシド、アルキルカルシウムスタンナート、ジアルキル亜鉛、アルキル亜鉛ハライド、アルキル亜鉛ヒドリド、アルキル亜鉛アルコキシド、アルキル亜鉛アリールオキシド、アルキル亜鉛アミド、アルキル亜鉛チオラート、アルキル亜鉛カルボキシレート、アルキル亜鉛ホスフィド、アルキル亜鉛メルカプタナート、アルキル亜鉛シロキシド、アルキル亜鉛スタンナート、及びそれらの１つ以上の組合せから、好ましくは、トリメチルアルミニウム（ＴＭＡ）、トリエチルアルミニウム（ＴＥＡ）、トリ（ｉ−ブチル）アルミニウム、ジ（イソブチル）アルミニウムヒドリド、ジ（ｎ−ブチル）マグネシウム、ｎ−ブチル（エチル）マグネシウム、ベンジルカルシウム２，６−ジ（ｔ−ブチル）−４−メチル−フェノキシド、ジメチル亜鉛、ジエチル亜鉛、トリメチルガリウム、又はトリエチルホウ素、９−ボラビシクロ（３．３．１）ノナン、カテコールボラン、及びジボラン、並びにそれらの１つ以上の組合せからなる群より選択されることを特徴とする、請求項１２に記載の方法。
１４．工程Ｂ）における前記少なくとも１つの酸化剤が、Ｏ２、ＣＯ、Ｏ３、ＣＯ２、ＣＳ２、ＣＯＳ、Ｒ２ＮＣＯ、Ｒ２ＮＣＳ、Ｒ２ＮＣＮＲ１、ＣＨ２＝Ｃ（Ｒ２）Ｃ（＝Ｏ）ＯＲ３、ＣＨ２＝Ｃ（Ｒ２）（Ｃ＝Ｏ）Ｎ（Ｒ３）Ｒ４、ＣＨ２＝Ｃ（Ｒ２）Ｐ（＝Ｏ）（ＯＲ３）ＯＲ４、Ｎ２Ｏ、Ｒ２ＣＮ、Ｒ２ＮＣ、エポキシド、アジリジン、環状無水物、Ｒ３Ｒ４Ｃ＝ＮＲ２、ＳＯ３、及びＲ２Ｃ（＝Ｏ）Ｒ３、又はＮＨ３とＮａＣｌＯの組合せ、又はＨ２Ｏ２とＮａＯＨの組合せからなる群、好ましくは、Ｏ２、Ｏ３、Ｎ２Ｏ、エポキシド、アジリジン、ＣＨ２＝Ｃ（Ｒ２）Ｃ（＝Ｏ）ＯＲ３、ＣＨ２＝Ｃ（Ｒ２）（Ｃ＝Ｏ）Ｎ（Ｒ３）Ｒ４、ＣＨ２＝Ｃ（Ｒ２）Ｐ（＝Ｏ）（ＯＲ３）ＯＲ４、Ｒ２Ｃ（＝Ｏ）Ｒ３、Ｒ３Ｒ４Ｃ＝ＮＲ２、ＮＨ３とＮａＣｌＯの組合せ、又はＨ２Ｏ２とＮａＯＨの組合せからなる群より選択され、式中、Ｒ２、Ｒ３、Ｒ４、Ｒ５及びＲ６は、各々、水素、若しくは、ＳｉＲ７３、ＳｎＲ７３又はＣ１〜Ｃ１６ヒドロカルビルから独立して選択され、好ましくは、水素又はＣ１〜Ｃ１６ヒドロカルビルから選択され、ここで、各Ｒ７は、ヒドリド、ハライド又はＣ１〜Ｃ１６ヒドロカルビルから独立して選択されることを特徴とする、請求項１から１３のいずれか一項に記載の方法。
１５．請求項１から１４のいずれか一項に記載の方法によって得られた又は得ることができる、ブロック共重合体。